ПРИМЕНЕНИЕ МОНОЗАМЕЩЕННОГО ЯНТАРНОГО АНГИДРИДА

1. Применение, по меньшей мере, одного монозамещенного янтарного ангидрида до компаундирования или в ходе компаундирования полимерной композиции, содержащей, по меньшей мере, один полимер в качестве полимерного компонента и, по меньшей мере, один материал, содержащий карбонат кальция, в качестве наполнителя, для уменьшения разложения полимера в ходе обработки и/или для уменьшения скорости течения расплава такой компаундированной полимерной композиции, по меньшей мере, на 10%, и/или для увеличения вязкости такой компаундированной полимерной композиции, по меньшей мере, на 10%, по сравнению с такой же полимерной композицией, которую обрабатывают таким же образом в отсутствие какого-либо монозамещенного янтарного ангидрида, где полимерная композиция не содержит полимолочной кислоты.
2. Применение по п.1, где, по меньшей мере, один монозамещенный янтарный ангидрид, состоящий из янтарного ангидрида, монозамещенного группой, выбранной из линейной, разветвленной, алифатической и циклической группы, имеющей общее количество атомов углерода в заместителе от C2 до C30, предпочтительно, от C3 до C25, а наиболее предпочтительно, от C4 до C20, в случае разветвленных групп, имеющих общее количество атомов углерода в заместителе от C3 до C30, предпочтительно, от C3 до C25, а наиболее предпочтительно, от C4 до C20 и в случае циклических групп, имеющих общее количество атомов углерода в заместителе от C5 до C30, предпочтительно, от C5 до C25, а наиболее предпочтительно, от C5 до C20.
3. Применение по любому из предыдущих пунктов, где, по меньшей мере, один монозамещенный янтарный ангидрид представляет собой, по меньшей мере, один алкил-монозамещенный янтарный ангидрид, предпочтительно, по меньшей мере, один алкил-монозамещенный янтарный ангидрид, выбранный из группы, состоящей из этилянтарного ангидрида, пропилянтарного ангидрида, бутилянтарного ангидрида, триизобутилянтарного ангидрида, пентилянтарного ангидрида, гексилянтарного ангидрида, гептилянтарного ангидрида, октилянтарного ангидрида, нонилянтарного ангидрида, децилянтарного ангидрида, додецилянтарного ангидрида, гексадеканилянтарного ангидрида, октадеканилянтарного ангидрида и их смесей и/или, по меньшей мере, один алкенил-монозамещенный янтарный ангидрид, предпочтительно, по меньшей мере, один алкенил-монозамещенный янтарный ангидрид, выбранный из группы, содержащей этенилянтарный ангидрид, пропенилянтарный ангидрид, бутенилянтарный ангидрид, триизобутенилянтарный ангидрид, пентенилянтарный ангидрид, гексенилянтарный ангидрид, гептенилянтарный ангидрид, октенилянтарный ангидрид, ноненилянтарный ангидрид, деценилянтарный ангидрид, додеценилянтарный ангидрид, гексадеценилянтарный ангидрид, октадеценилянтарный ангидрид, и их смесей.
4. Применение по любому из предыдущих пунктов, где, по меньшей мере, один монозамещенный янтарный ангидрид используют до компаундирования полимерной композиции при этом этот, по меньшей мере, один монозамещенный янтарный ангидрид и/или солевые продукты его реакции присутствуют на поверхности, по меньшей мере, одного материала, содержащего карбонат кальция.
5. Применение по любому из предыдущих пунктов, где, по меньшей мере, один монозамещенный янтарный ангидрид используют в ходе компаундирования полимерной композиции, при этом этот, по меньшей мере, один монозамещенный янтарный ангидрид вступает в контакт при перемешивании с полимерной композицией, содержащей, по меньшей мере, один полимер в качестве полимерного компонента и, по меньшей мере, один материал, содержащий карбонат кальция, в качестве наполнителя.
6. Применение по любому из предыдущих пунктов, где, по меньшей мере, один монозамещенный янтарный ангидрид и/или солевые продукты его реакции присутствуют в полимерной композиции в количестве, по меньшей мере, 0,1% масс, по отношению к общей сухой массе, по меньшей мере, одного материала наполнителя, содержащего карбонат кальция, предпочтительно, в количестве от 0,1 до 4,0% масс, более предпочтительно, в количестве от 0,1 до 3,0% масс, еще более предпочтительно, в количестве от 0,2 до 2,0% масс, еще более предпочтительно, в количестве от 0,3 до 1,5% масс, а наиболее предпочтительно, в количестве от 0,4 до 1,2% масс.
7. Применение по любому из предыдущих пунктов, где полимерный компонент содержит полимеры, полученные из ископаемых топлив, предпочтительно, полимеры выбирают из полиолефинов, а наиболее предпочтительно, выбирают из полиэтилена (PE), полипропилена (PP), полиметилпентена (PMP), полибутена-1 (PB-1), поликетона (PK), полистирола (PS), поливинилхлорида (PVC) и их смесей.
8. Применение по любому из предыдущих пунктов, где полимерный компонент содержит полимеры, полученные из биополимеров, а предпочтительно, полимеры выбирают из полибутиратадипата-терефталата (PBAT), полигидроксиалканолятов (PHA) подобных полигидроксибутирату (PHB), полигидроксивалерату (PHV), полигидроксигексонату (PHH), полигидроксиоктаноату (PHO) и из сополимеров полигидроксиалканоатов, поликапролактона (PCL), полигликолевых кислот (PGA), полибутиленсукцината (PBS), полибутиленсукцината-адипата (PBSA), политриметилентерефталата (PTT), полибутилентерефталата (PBT), полибутиратадипата-терефталата (PBST), целлофана (CH), простых эфиров целлюлозы, сложных эфиров целлюлозы, ацетата крахмала и/или смесей крахмалов, еще более предпочтительно, они выбираются из полибутиратадипата-терефталата (PBAT), полигидроксиалканолятов (PHA), поликапролактона (PCL) и/или ацетата крахмала, и/или смесей крахмалов, а наиболее предпочтительно, они выбираются из группы, состоящей из полибутиратадипата-терефталата (PBAT), полигидроксибутирата (PHB) и поликапролактона (PCL).
9. Применение по любому из предыдущих пунктов, где, по меньшей мере, один монозамещенный янтарный ангидрид и/или солевые продукты его реакции присутствуют в полимерной композиции в количестве, по меньшей мере, 0,005% масс, по отношению к общей массе полимерного компонента, предпочтительно, в количестве от 0,01 до 5,0% масс, более предпочтительно, в количестве от 0,02 до 1,0% масс, еще более предпочтительно, в количестве от 0,03 до 0,8% масс, еще более предпочтительно, в количестве от 0,05 до 0,5% масс, а наиболее предпочтительно, в количестве от 0,07 до 0,3% масс.
10. Применение по любому из предыдущих пунктов, где материал, содержащий карбонат кальция, выбирают из группы, состоящей из измельченного карбоната кальция, предпочтительно, из мрамора, известняка, доломита и/или мела, преципитированного карбоната кальция, предпочтительно, ватерита, кальцита и/или арагонита, и их смесей, более предпочтительно, материал, содержащий карбонат кальция, представляет собой измельченный карбонат кальция.
11. Применение по любому из предыдущих пунктов, где материал, содержащий карбонат кальция, имеет:
d
50
i) значение взвешенного медианного размера частиц  в пределах от 0,1 мкм до 20 мкм, предпочтительно, в пределах от 0,25 мкм до 15 мкм, более предпочтительно, в пределах от 0,5 мкм до 10 мкм, а наиболее предпочтительно, в пределах от 0,7 мкм до 7 мкм, и/или
d
98
ii) максимальное содержание () ≤50 мкм, предпочтительно, ≤30 мкм, более предпочтительно, ≤20 мкм, а наиболее предпочтительно, ≤15 мкм и/или
2
2
2
iii) удельную площадь поверхности (БЭТ) от 0,5 до 150 м/г, как измерено с использованием азота и метода БЭТ согласно ISO 9277:2010, предпочтительно, от 1 до 60 м/г, а более предпочтительно, от 1,5 до 15 м/г, и/или
iv) остаточное общее содержание влажности от 0,01% масс до 1% масс, по отношению к общей сухой массе, по меньшей мере, одного материала, содержащего карбонат кальция, предпочтительно, от 0,02% масс до 0,5% масс, более предпочтительно, от 0,03% масс до 0,3% масс, а наиболее предпочтительно, от 0,04% масс до 0,15% масс.
12. Применение по любому из предыдущих пунктов, где материал, содержащий карбонат кальция, присутствует в полимерной композиции в количестве от 0,1 до 85% масс, по отношению к общей массе полимерного компонента, предпочтительно, в количестве от 3 до 50% масс, более предпочтительно, в количестве от 5 до 40% масс, а наиболее предпочтительно, в количестве от 10 до 30% масс.
13. Применение по любому из предыдущих пунктов, где полимерная композиция содержит другие добавки, такие как красящий пигмент, красители, воски, смазывающие вещества, окислительные и/или УФ-стабилизаторы, антиоксиданты и другие наполнители, такие как тальк.
14. Способ уменьшения разложения полимера в ходе обработки и/или уменьшения скорости течения расплава полимерной композиции, содержащей, по меньшей мере, один полимер в качестве полимерного компонента и, по меньшей мере, один материал, содержащий карбонат кальция, в качестве наполнителя, по меньшей мере, на 10% и/или увеличения вязкости полимерной композиции, содержащей, по меньшей мере, один полимер в качестве полимерного компонента и, по меньшей мере, один материал, содержащий карбонат кальция, в качестве наполнителя, по меньшей мере, на 10%, по сравнению с такой же полимерной композицией, которую обрабатывают таким же образом в отсутствие какого-либо монозамещенного янтарного ангидрида, способ включает:
a) получение, по меньшей мере, одного полимера в качестве полимерного компонента и
b) получение, по меньшей мере, одного материала, содержащего карбонат кальция, в качестве наполнителя, и
c) получение, по меньшей мере, одного монозамещенного янтарного ангидрида
d) приведение в контакт компонентов a), b) и c) в любом порядке и
e) компаундирование приведенных в контакт компонентов со стадии d),
где полимерная композиция не содержит полимолочной кислоты.
15. Способ по п.14, в котором на стадии d) вступления в контакт, во-первых, по меньшей мере, один материал, содержащий карбонат кальция, со стадии b) вступает в контакт при перемешивании, на одной или нескольких стадиях, по меньшей мере, с одним монозамещенным янтарным ангидридом со стадии c), так что формируется слой обработки, содержащий, по меньшей мере, один монозамещенный янтарный ангидрид и/или солевой продукт (продукты) его реакции на поверхности указанного, по меньшей мере, одного материала, содержащего карбонат кальция, со стадии b) и, во-вторых, этот поверхностно обработанный материал, содержащий карбонат кальция, вступает в контакт при перемешивании, на одной или нескольких стадиях, по меньшей мере, с одним полимером.
16. Применение полимерной композиции, которую можно получить с помощью способа, включающего стадии:
a) получения, по меньшей мере, одного полимера в качестве полимерного компонента и
b) получения, по меньшей мере, одного материала, содержащего карбонат кальция, в качестве наполнителя и
c) получения, по меньшей мере, одного монозамещенного янтарного ангидрида,
d) приведения в контакт компонентов a), b) и c) в любом порядке и
e) компаундирования приведенных в контакт компонентов со стадии d),
в продуктах гигиены, медицинских продуктах и продуктах здравоохранения, продуктах для фильтрования, продуктах геотекстиля, сельскохозяйственных и садоводческих продуктах, в продуктах для одежды, обуви и багажа, в бытовых и промышленных продуктах, упаковочных продуктах, строительных продуктах, и тому подобное, где полимерная композиция не содержит полимолочной кислоты.
17. Изделие, содержащее полимерную композицию, получаемую по способу, содержащему стадии:
a) получения, по меньшей мере, одного полимера в качестве полимерного компонента и
b) получения, по меньшей мере, одного материала, содержащего карбонат кальция, в качестве наполнителя, и
c) получения, по меньшей мере, одного монозамещенного янтарного ангидрида
d) приведения в контакт компонентов a), b) и c) в любом порядке и
e) компаундирования приведенных в контакт компонентов со стадии d),
где изделие выбирается из группы, содержащей продукты гигиены, медицинские продукты и продукты здравоохранения, продукты для фильтрования, продукты геотекстиля, сельскохозяйственные и садоводческие продукты, продукты для одежды, обуви и багажа, бытовые и промышленные продукты, упаковочные продукты, строительные продукты, и тому подобное, где полимерная композиция не содержит полимолочной кислоты.